(57)【要約】【課題】パレット積みでのハンドリング時に荷ズレが発生しない防滑性と、埃付着等が少ない静電気防止性を備えた熱収縮包装用フィルムを提供する。【解決手段】ＪＩＳ　Ｋ−７２１０に準拠した方法で測定した１９０℃におけるメルトマスフローレイトが０．１〜５．０ｇ／１０分で、密度が０．８８５〜０．９４０ｇ／ｃｍ３のポリエチレン系樹脂を８０質量％以上含む樹脂組成物から成り、ＪＩＳ　Ｚ−１７０９に準拠し、１２０℃で測定した少なくとも一方向の加熱収縮率の測定値が５０％以上で、且つ、少なくとも片面の表面固有抵抗値が１０１３Ω以下であり、ＪＩＳ　Ｐ−８１４７の傾斜法に準拠した測定方法で測定した包装後に外装面となるフィルム面同士の非収縮状態での滑り開始角度が３５度以上である、厚さ２５〜１００μｍの包装用ポリエチレン系熱収縮性フィルム。【選択図】　なし【特許請求の範囲】
【請求項１】
ＪＩＳ　Ｋ−７２１０に準拠した方法で測定された１９０℃におけるメルトマスフローレイト（以下、ＭＦＲ）が０．１〜５．０ｇ／１０分で、且つ、密度が０．８８５〜０．９４０ｇ／ｃｍ３のポリエチレン系樹脂を８０質量％以上含む樹脂組成物から成るフィルムであって、ＪＩＳ　Ｚ−１７０９に準拠し、１２０℃で測定された少なくとも一方向の加熱収縮率の測定値が５０％以上で、且つ、少なくとも片面の表面固有抵抗値が１０１３Ω以下であり、ＪＩＳ　Ｐ−８１４７の傾斜法に準拠した測定方法で測定した包装後に外装面となるフィルム面同士の非収縮状態での滑り開始角度が３５度以上であり、厚さ２５〜１００μｍのフィルムであることを特徴とする包装用ポリエチレン系熱収縮性フィルム。
【請求項２】
前記フィルムは、前記樹脂組成物に、静電気防止剤として常温で液状又はペースト状の界面活性剤及び／又はポリマー型静電気防止樹脂を配合した樹脂組成物から成るフィルムであって、防滑性と帯電防止性を同時に発現するフィルムであることを特徴とする請求項１記載の包装用ポリエチレン系熱収縮性フィルム。
【請求項３】
包装後外装面となるフィルム面と内装面となるフィルム面の６０℃でのブロッキング力が５００ｍＮ／５０ｍｍ以下であることを特徴とする請求項１又は２に記載の包装用ポリエチレン系熱収縮性フィルム。
【請求項４】
請求項１，２又は３のいずれかに記載のフィルムによってシュリンク包装されている飲料缶集合包装体。
【発明の詳細な説明】
【０００１】
【発明の属する技術分野】
本発明は、缶ビール等の飲料缶の集合包装用として適しているポリエチレン系熱収縮性フィルムとそのフィルムによって包装されている飲料缶集合体等の包装体に関するものである。より詳しくは、パレット積みでのハンドリング時に荷ズレが発生しない優れた防滑性と、埃付着等が少ない優れた静電気防止性を備えている熱収縮包装（以下、シュリンク包装ともいう）用フィルムとそれを使用して包装されているシュリンク包装体に関するものである。
【０００２】
【従来の技術】
従来、飲料製品の物流用集合包装としてのシュリンクフィルム包装には、プラスチック容器飲料や紙パック容器飲料等の包装にポリエチレン系フィルムが一部採用されているが、フィルムへの品質要求はパレット積み工程前までの搬送コンベア部での滑落防止程度に留まり、パレット単位で積み上げ旋回ハンドリングをする過酷な条件を想定した防滑性までを考慮していないのが実態である。単なる防滑性フィルムに関する先行技術としては、特開平１０−２６５７４７号公報や特開平１０−１５２１５９号公報等にエンボス加工を施した養生用マスキングフィルムや印刷工程で微細な凸凹を付けた化粧品容器用のシュリンクフィルム等の提案がなされているが、凹凸により透明性が低下することや経済性の面で本用途には十分ではない。
【０００３】
また、静電気防止性については、一般的な静電気防止剤を配合する方法はフィルムの摩擦係数値を低下させる方向にあり、防滑性と静電気防止性を兼ね備えたシュリンクフィルムは未だ開発されていないのが実態である。特に、物流数量が多い缶ビール等の飲料缶の集合包装はパレット単位でのハンドリング性が特に重要であるため、一般的には２４缶を防滑処理した段ボール箱にて集合包装することが行われており、経済性に優れるシュリンクフィルム包装化が実現出来ていないのが現状である。
【０００４】
【発明が解決しようとする課題】
本発明は、缶ビール等の飲料缶用防滑段ボール箱包装形態を、防滑性、静電気防止性を兼ね備えた新規熱収縮フィルム包装形態に改善し、包装材料重量の軽減及び包装資材費の削減を図るところを課題とする。
【０００５】
【課題を解決するための手段】
本発明者らは、上記課題を解決すべく鋭意検討を重ねた結果、シュリンク包装に使用するフィルムが、特定の樹脂組成を有することによって特定の加熱収縮率と表面固有抵抗を有し、且つ特定の滑り開始角度を有する場合に、良好な防滑性、帯電防止性を備え、パレット積みでのハンドリング性に優れている飲料缶集合包装用シュリンクフィルムとなることを見出して本発明を完成するに至った。本発明は、以下の各発明を包含する。
【０００６】
（１）ＪＩＳ　Ｋ−７２１０に準拠した方法で測定された１９０℃におけるメルトマスフローレイト（以下、ＭＦＲ）が０．１〜５．０ｇ／１０分で、且つ、密度が０．８８５〜０．９４０ｇ／ｃｍ３のポリエチレン系樹脂を８０質量％以上含む樹脂組成物から成るフィルムであって、ＪＩＳ　Ｚ−１７０９に準拠し、１２０℃で測定された少なくとも一方向の加熱収縮率の測定値が５０％以上で、且つ、少なくとも片面の表面固有抵抗値が１０１３Ω以下であり、ＪＩＳ　Ｐ−８１４７の傾斜法に準拠した測定方法で測定した包装後に外装面となるフィルム面同士の非収縮状態での滑り開始角度が３５度以上であり、厚さ２５〜１００μｍのフィルムであることを特徴とする包装用ポリエチレン系熱収縮性フィルム。
【０００７】
（２）前記フィルムは、前記樹脂組成物に、静電気防止剤として常温で液状又はペースト状の界面活性剤及び／又はポリマー型静電気防止樹脂を配合した樹脂組成物から成るフィルムであって、防滑性と帯電防止性を同時に発現するフィルムであることを特徴とする（１）記載の包装用ポリエチレン系熱収縮性フィルム。
【０００８】
（３）包装後外装面となるフィルム面と内装面となるフィルム面の６０℃でのブロッキング力が５００ｍＮ／５０ｍｍ以下であることを特徴とする（１）又は（２）に記載の包装用ポリエチレン系熱収縮性フィルム。
【０００９】
（４）前記（１）〜（３）のいずれか１項に記載のフィルムによってシュリンク包装されている飲料缶集合包装体。
【００１０】
【発明の実施の形態】
以下、本発明を詳細に説明する。
本発明のフィルムは、加熱収縮特性上から１９０℃におけるＭＦＲが０．１〜５．０ｇ／１０分で、且つ、密度が０．８８５〜０．９４０ｇ／ｃｍ３のポリエチレン系樹脂が用いられる。
【００１１】
なお、本明細書において使用されている「ポリエチレン系樹脂」という用語には、エチレン単独重合体が含まれることはもちろんのこと、エチレンとα−オレフィンとの共重合体、エチレンと酢酸ビニルとの共重合体（ＥＶＡ）、エチレンと（メタ）アクリル酸エステルとの共重合体（ＥＭＡ、ＥＭＭＡ）樹脂、アイオノマー樹脂も含まれる。
【００１２】
中でも高圧法ポリエチレン（ＬＤＰＥ）、直鎖状ポリエチレン（ＬＬＤＰＥ）樹脂、ＥＶＡ樹脂が好適である。樹脂組成としては、ポリエチレン系樹脂の単独又はこれらの混合物が８０％以上であることが必要であり、更には９０％以上がより好ましい。ポリエチレン系樹脂が８０％未満の場合は、熱収縮率が低下、シワ等が発生し包装仕上がりが不良となる他、包装体を段積みしたときの接触面積が低下し、防滑性にも悪影響を及ぼす。更に本発明のフィルムは、ＪＩＳ　Ｚ−１７０９に準拠し、加熱温度１２０℃にて測定された、少なくとも一方向の加熱収縮率の測定値が５０％以上であることが必要である。加熱収縮率が５０％未満では、包装時に収縮不足によるダブツキや、天地面に融着シワが発生して包装外観が不良となることがあり、このような状態でパレットに段積みすると天地面の接触面積が低下することにより防滑性も低下し、フォークリフト等でのパレットハンドリング時に荷ズレが発生することがある。
【００１３】
本発明のフィルムにおける、少なくとも片面の表面固有抵抗値は、良好な包装作業性及び包装後のハンドリング時の埃付着防止に必要な特性である。表面固有抵抗値が１０１３Ωより大きいと包装作業時にフィルムが帯電することによって電撃ショックを受けたり、包装後のハンドリング工程で埃等が付着して包装外観が劣る結果となるため１０１３Ω以下であることが好ましく、より好ましくは１０１２Ω以下である。表面固有抵抗値を１０１３Ω以下とする手法は、特に限定されるものではないが、一般的に使用されている樹脂練り込み用の静電気防止剤・防曇剤（例えば、グリセリン脂肪酸エステル、ソルビタン脂肪酸エステル、ポリグリセリン脂肪酸エステル、ポリオキシエチレンアルキルアミンエステル、ポリオキシエチレンアルキルアミン等）やポリマー型静電気防止樹脂〔例えば、三洋化成工業社製「ペレスタット」（商品名）、ボロンインターナショナル社製「ハイボロン」（商品名）等〕、イオン性高分子〔三井デュポン社製「ハイミラン」（商品名）等〕を配合することで可能である。
【００１４】
中でも、融点が５０℃以下の成分を７０％以上含む常温で液状又はペースト状のソルビタン脂肪酸エステルやポリグリセリン脂肪酸エステル、又は、汎用樹脂内に高分子個体電解質を分散させたポリマー型静電気防止樹脂が経時による防滑効果低下もなく、ブロッキング力も小さく、また静電気防止性にも優れていることから特に好ましい。
【００１５】
常温で液状又はペースト状の界面滑性剤としては、融点５０℃以下ものが好
ましく、例えば、ソルビタン脂肪酸エステル、ジグリセリン脂肪酸エステル、ポリグリセリン脂肪酸エステル、ポリオキシエチレンアルキルエーテル等が使用され、これらは併用してもよい。これらの界面滑性剤は、静電気防止剤中に７０〜１００質量％含有するのが好ましい。
【００１６】
また、ポリマー型静電気防止樹脂は、ポリエチレン、ポリプロピレンなどの汎用樹脂に高分子固体電解質を分散させたもので、高分子固体電解質としては、例えば、半極性結合を分子内に繰り返し持つ有機ホウ素化合物（特許１６９２４５７号公報）等がある。
【００１７】
熱収縮処理前の非収縮状態のフィルムにおいて、包装後に外装面となるフィルム面同士の滑り開始角度は、熱収縮処理後フィルムの外装面同士に比べて僅かに大き目か、ほぼ同程度であり、実際の使用状況における荷ズレ等との関連性は十分に高いものである。
【００１８】
本発明の非収縮状態のフィルムが備えるべき特性である、傾斜法での滑り開始角度は、パレット積みし、フォークリフトで旋回等のハンドリングをしたときに荷ズレしない物性値として３５度以上が必要であり、更に４０度以上６０度以下がより好ましい。非収縮状態の滑り開始角度が３５度未満では収縮包装体の滑り開始角度がさらに低くなり、パレット積みし、フォークリフトで急旋回した場合に荷ズレが発生してしまう。
【００１９】
本発明のフィルムに防滑性を付与する方法としては、特に限定されるものではないが、ＥＶＡ樹脂の使用や、ポリエチレン系樹脂に、一般的にエラストマーと呼ばれる低弾性率の重合体を混合する方法や、ポリブテン、ポリイソブチレン、石油樹脂、テルペン系樹脂等の粘着性付与剤を混合する方法等のポリオレフィン系ストレッチフィルムや家庭用ラップフィルムで公知の添加剤を使用することができる。しかしながら粘着性や密着性が強すぎるとフィルムがブロッキングし、繰り出し抵抗が強すぎてシュリンク包装機での走行性が悪くなるため、包装後外装面となるフィルム面と内装面となるフィルム面の６０℃でのブロッキング力が５００ｍＮ／５０ｍｍ以下で、滑り開始角度が４０度以上５０度以下となるように、配合を調整することがより好ましい。
【００２０】
中でも、常温で液状又はペースト状の界面活性剤、又は、ポリマー型静電気防止樹脂が経時による防滑効果低下もなく、ブロッキング力も小さく、また静電気防止性にも優れていることから特に好ましい。
【００２１】
本発明のフィルムの製造方法も、特に限定されるものではないが、一般的なインフレーション成形法やＴダイ成形法を採用することができる。中でも、縦、横方向の熱収縮特性を調整し易いことからインフレーション成形法が好ましい。
【００２２】
【実施例】
以下、実施例に基づき詳細に説明するが、本発明は実施例に記載の材料等を使用して製造されているフィルムのみに限定されるものではなく、必要に応じて熱安定剤、酸化防止剤、紫外線吸収剤、ブロッキング防止剤等の各種添加剤を配合したものを使用して製造されているフィルムや、フィルムにコロナ放電処理、火炎処理等の表面処理を施したもの等も本発明の範囲に包含されるものである。
【００２３】
以下の実施例等における各種評価は以下の内容にて実施した。
１．表面固有抵抗値
東亜電波工業社製デジタル絶縁計　ＤＳＭ−８１０３を使用し、ＪＩＳ　Ｚ
８７０３に準拠した前処理条件（温度２３±２度、湿度５０±５％ＲＨ、１時間以上）にて、測定電圧１００Ｖ、積分時間１６０ｍｓ、充電時間４０ｓｅｃ、測定時間２０ｓｅｃの条件で測定した。
【００２４】
２．滑り開始角度
熱収縮処理前フィルムの外装面同士の滑り開始角度（Ａ）は、ＪＩＳ　Ｐ−８１４７に従って、新東科学株式会社製の静摩擦係数測定機ＴＹＰＥ−ＨＥＩＤＯＮ−１０を用いて滑り開始角度を測定した。１５０℃で１５秒の条件で熱収縮処理を施したシュリンク包装体の天地面同士の滑り開始角度（Ｂ）は、日本ＴＭＣ（株）製の傾斜式静摩擦係数測定器を使用し、以下の方法で測定した。
シュリンク包装体を６個準備し、２段に積み重ね、１度／秒の速度で滑り開始角度を測定し、更に上下を入れ替えて同様に滑り開始角度を測定した。これを３回実施し、６点の平均値を整数で報告した。
３．ブロッキング力
１００ｍｍ×５０ｍｍにカットしたフィルムを測定面同士を重ね合わせ、合い紙を挟んで５回重ねて５ｋｇの重りを置き、６０℃で１日放置した。剥離力をバネばかりで測定し平均値をｍＮ／５０ｍｍの単位で記録した。
４．加熱収縮率
ＪＩＳ　Ｚ−１７０９に従って、グリセリンバスを使用して１２０℃における、フィルムの縦及び横方向の収縮率を測定した。
【００２５】
５．包装機適性
協和電気社製のスリーブ包装機にて、市販６本マルチパック缶ビールを４パック段ボールトレーに載せ、実施例、比較例のフィルムでラッピングした時の機械適性を下記評価で判定した。
◎フィルムの繰り出し、包装機での走行性良好。
○フィルムの繰り出し時剥離音が発生するが、走行性は問題なし。
×　フィルム繰り出し不良や走行時の蛇行、詰まりが発生する。
【００２６】
６．包装仕上がり
ケーユーシステム社製のシュリンクオーブンを使用し、前記５．に記載されているようにラッピングした包装体を温度１５０℃、トンネル通過時間１５秒の条件にてシュリンク包装し、仕上がり状態（包装外観）を下記評価で判定した。
◎　タイトな収縮仕上がりで融着シワも皆無。
○　天地面以外の部分に融着シワがあるが、タイトな収縮仕上がり。
×　収縮不足によるダブツキや天地面に融着シワが発生する。
【００２７】
７．パレット積みハンドリング性
シュリンク包装した包装体６４個をパレット積みし、フォークリフトで急旋回したときの荷ズレに状態を下記評価で判定した。
◎　全く荷ズレが発生しない。
○　僅かな荷ズレがあるが、実用上問題のない範囲。
×　荷ズレが大きく不可。
【００２８】
８．ホコリ付着性
トレーシュリンク包装体をパレットに載せ、フォークリフト等が行き来する倉庫内に放置した。１週間後のホコリ付着の程度を目視で判定した。
◎　ホコリが全くつかない。
○　ホコリ付着が１０％以下。
×　ホコリが１０％以上付着する。
【００２９】
実施例１
ダイス径２３０ｍｍの環状ダイスを用い、日本ポリオレフィン（株）のＬＤＰＥ　ＪＦ２１４Ａ（ＭＦＲ／ｄ＝０．６／０．９２０）１００部に、ジグリセリン脂肪酸エステル系静電気防止剤（液状）を０．１２部混合し、１９０℃の条件で押し出し、厚さ５０μｍ、折径５４０ｍｍのフィルムを得た。このフィルムの傾斜法での滑り開始角は５０度、表面固有抵抗は１０１１Ω、１２０℃の熱収縮率は、縦７０％、横１０％であった。このフィルムを使用し、６缶マルチパック缶ビールを４個段ボールトレーに載せて胴巻きにラッピングしたが包装適性は良好であった。これをシュリンクオーブンに通したところ、仕上がり、タイト性とも良好であった。また、パレットに積み重ねて旋回した時の荷崩れもなかった。
【００３０】
実施例２
ダイス径２３０ｍｍの環状ダイスを用い、旭化成（株）のＬＤＰＥ　Ｍ２２０６（ＭＦＲ／ｄ＝０．６／０．９２２）１００部に、ジグリセリン脂肪酸エステル系静電気防止剤（液状）を０．４８部混合し、１９０℃の条件で押し出し、厚さ５０μｍ、折径５４０ｍｍのフィルムを得た。このフィルムの傾斜法での滑り開始角は６０度、表面固有抵抗は１０９Ω、１２０℃の熱収縮率は、縦７２％、横８％であった。このフィルムを使用し、６缶マルチパック缶ビールを４個段ボールトレーに載せて胴巻きにラッピングした。これをシュリンクオーブンに通したところ、仕上がり、タイト性とも良好であった。また、パレットに積み重ねて旋回した時の荷崩れもなかった。
【００３１】
実施例３
ダイス径２３０ｍｍの環状ダイスを用い、日本ポリオレフィン（株）のエチレン酢ビ共重合体ＶＦ４１０Ｒ（ＭＦＲ／ｄ＝２／０．９２４、酢ビ含量＝７％）７０部に、出光石油化学（株）のＬＬＤＰＥ０１３４Ｎ（ＭＦＲ／ｄ＝１．２／０．９１９）を３０部、ジグリセリン脂肪酸エステル系静電気防止剤（液状）を０．１２部、耐ブロッキング剤として珪藻土を０．１部混合し、１７０℃の条件で押し出して、厚さ５０μｍ、折径５４０ｍｍのフィルムを得た。このフィルムの傾斜法での滑り開始角は４５度、表面固有抵抗は１０１０Ω、１２０℃の熱収縮率は、縦６０％、横５％であった。このフィルムを使用し、６缶マルチパック缶ビールを４個段ボールトレーに載せて胴巻きにラッピングした。これをシュリンクオーブンに通したところ、仕上がり、タイト性とも良好であった。また、パレットに積み重ねて旋回させた時の荷崩れもなかった。
【００３２】
実施例４
ダイス径２３０ｍｍの環状ダイスを用い、日本ポリオレフィン（株）のＬＤＰＥ　ＪＦ２１４Ａ（ＭＦＲ／ｄ＝０．６／０．９２０）９０部に、ダウ・ケミカル日本（株）のエラストマーＥＧ８１５０（ＭＦＲ／ｄ＝０．５／０．８６８）を１０部、ソルビタン脂肪酸エステル系静電気防止剤（液状）を０．１４部混合し、１９０℃の条件で押し出し、厚さ５０μｍ、折径５４０ｍｍのフィルムを得た。このフィルムの傾斜法での滑り開始角は５０度、表面固有抵抗は１０１２Ω、１２０℃の熱収縮率は、縦６５％、横１０％であった。このフィルムを使用し、６缶マルチパック缶ビールを４個段ボールトレーに載せて胴巻きにラッピングしたが包装適性は良好であった。これをシュリンクオーブンに通したところ、仕上がり、タイト性とも良好であった。また、パレットに積み重ねて旋回させた時の荷崩れもなかった。
【００３３】
実施例５
ダイス径２３０ｍｍの環状ダイスを用い、東ソー（株）のＬＤＰＥ　１７５（ＭＦＲ／ｄ＝０．６／０．９２２）１００部に、静電気防止剤としてボロン系高分子静電気防止剤〔ボロンインターナショナル（株）のハイボロン４００Ｎ〕マスターバッチを７部混合し、１９０℃の条件で押し出し、厚さ５０μｍ、折径５４０ｍｍのフィルムを得た。このフィルムの傾斜法での滑り開始角は６０度、表面固有抵抗は１０１１Ω、１２０℃の熱収縮率は、縦７０％、横１０％であった。このフィルムを使用し、６缶マルチパック缶ビールを４個段ボールトレーに載せて胴巻きにラッピングした。これをシュリンクオーブンに通したところ、仕上がり、タイト性とも良好であった。また、パレットに積み重ねて旋回した時の荷崩れもなかった。
【００３４】
比較例１
ダイス径２３０ｍｍの環状ダイスを用い、日本ポリオレフィン（株）のＬＤＰＥ　ＪＦ２１４Ａ（ＭＦＲ／ｄ＝０．６／０．９２０）１００部に、モノグリセリン脂肪酸エステル系静電気防止剤（固体状）を０．２４部混合し、１９０℃の条件で押し出し、厚さ５０μｍ、折径５４０ｍｍのフィルムを得た。このフィルムの傾斜法での滑り開始角は２５度、表面固有抵抗は１０１１Ω、１２０℃の熱収縮率は、縦７０％、横１０％であった。このフィルムを使用し、６缶マルチパック缶ビールを４個段ボールトレーに載せて胴巻きにラッピングしたが包装適性は良好であった。これをシュリンクオーブンに通したところ、仕上がり、タイト性とも良好であった。ただし，パレットに積み重ねて旋回させた時、荷崩れが起きた。
【００３５】
比較例２
ダイス径２３０ｍｍの環状ダイスを用い、旭化成（株）のＬＤＰＥ　Ｍ２２０６（ＭＦＲ／ｄ＝０．６／０．９２２）７０部に、日本ポリオレフィン（株）のＨＤＰＥ　ＫＦ２５１Ａ（ＭＦＲ／ｄ＝０．５／０．９５０）を３０部、ジグリセリン脂肪酸エステル系静電気防止剤（液状）を０．１２部混合し、１９０℃の条件で押し出し、厚さ５０μｍ、折径５４０ｍｍのフィルムを得た。このフィルムの傾斜法での滑り開始角は５０度、表面固有抵抗は１０１１Ω、１２０℃の熱収縮率は、縦４０％、横０％であった。このフィルムを使用し、６缶マルチパック缶ビールを４個段ボールトレーに載せて胴巻きにラッピングしたところ、包装適性は良好であった。これをシュリンクオーブンに通したが、シワが多く、仕上がり不良であった。また、パレットに積み重ねて旋回させた時、荷崩れが発生した。
【００３６】
比較例３
ダイス径２３０ｍｍの環状ダイスを用い、東ソー（株）のＬＤＰＥ　１７５（ＭＦＲ／ｄ＝０．６／０．９２２）１００部に、モノグリセリン脂肪酸エステル系静電気防止剤（固体状）０．０６部を混合し、１９０℃の条件で押し出し、厚さ５０μｍ、折径５４０ｍｍのフィルムを得た。このフィルムの傾斜法での滑り開始角は４０度、表面固有抵抗は１０１４Ω、１２０℃の熱収縮率は、縦７０％、横１０％であった。このフィルムを使用し、６缶マルチパック缶ビールを４個段ボールトレーに載せて胴巻きにラッピングしたが、包装適性は良好であった。これをシュリンクオーブンに通したところ、仕上がり、タイト性とも良好であったが、倉庫保管時にホコリがかなり付着した。
【００３７】
各実施例及び比較例においてフィルム製造に使用している材料の種類、添加、配合量、製造されたフィルムの特性をまとめて表１及び表２に示す。
【００３８】
【表１】
2004075130.tif 000002
【００３９】
【表２】
2004075130.tif 000003
【００４０】
【発明の効果】
各実施例及び比較例から明らかなように、本発明の包装用のポリエチレン系熱収縮性フィルムは、特定の組成を有する樹脂から製造されており、特定の加熱収縮率と表面固有抵抗を有し、且つ、特定の滑り開始角度を有することによって、良好な防滑性、帯電防止性を備え、パレット積みでのハンドリング性に優れている飲料缶集合包装用等に特に適しているシュリンクフィルムである。